(57)【特許請求の範囲】
【請求項１】
（メタ）アクリル酸ヒドロキシエチルを３〜２５重量％構成成分とするアクリル系共重合体、可塑剤および硼酸を含む組成物であって、前記アクリル系共重合体中の水酸基と硼酸との間の水素結合、静電的相互作用又はファンデルワールス力により、前記共重合体同士が疑似架橋を形成しており、可塑剤の含有量と硼酸の含有量との比が、３０：１〜２５０：１である、前記組成物。
【請求項２】
可塑剤の含有量が、アクリル系共重合体１００重量部に対して、３０〜２００重量部である、請求項１に記載の組成物。
【請求項３】
硼酸の含有量が、アクリル系共重合体１００重量部に対して０．３〜１０重量部である、請求項１または２に記載の組成物。
【請求項４】
アクリル系共重合体が、さらに（メタ）アクリル酸アルキルエステルおよびＮ−ビニル−２−ピロリドンからの１種または２種以上を含む共重合体である、請求項１〜３のいずれかに記載の組成物。
【請求項５】
（メタ）アクリル酸アルキルエステルが、アルキル基の炭素数が４〜１２のアルコールとのエステルからなる１種または２種以上であり、その含有量が共重合体全体の３０〜８０重量％であり、（メタ）アクリル酸ヒドロキシエチルの含有量が共重合体全体の３〜２５重量％であり、Ｎ−ビニル−２−ピロリドンの含有量が共重合体全体の５〜２５重量％である、請求項４に記載の組成物。
【請求項６】
組成物を含む粘着剤層のずれ変形移動距離（３ｇ、２分）が、前記粘着剤層の厚み以下であり、ずれ変形移動距離（８０ｇ、５分）が、前記粘着剤層の厚みの１０倍以上である、請求項１〜５のいずれかに記載の組成物。
【請求項７】
請求項１〜６のいずれかに記載の組成物を含む粘着剤層および支持体を含む貼付剤。
【請求項８】
粘着剤層に皮膚有価物を含む、請求項７に記載の貼付剤。
【請求項９】
皮膚有価物が薬物および／または化粧品原料である、請求項８に記載の貼付剤。
【発明の詳細な説明】
【技術分野】
【０００１】
本発明は、粘着性（粘着力）、凝集性に優れ、刺激性の少ない組成物および医療用、化粧用等の貼付剤に関する。
【背景技術】
【０００２】
従来、疾患の治療においては、薬物の経口投与や注射投与によるのが一般的であったが、比較的最近薬剤を体内に経皮的に投与する方法が用いられるようになった。経皮吸収製剤の特性としては、皮膚に貼付後、一般に２４〜４８時間程度確実に密着して、所要の薬物量が吸収されることが必要であり、発汗時、入浴時にも密着し剥離しないことが必要である。また、剥離時は痛くない程度の剥離力で引き剥がせることも必要であり、粘着力が必要以上に強いと剥離時に毛むしりや角質剥離が起きたり、皮膚の引っ張りによる機械的皮膚刺激を生じる。その結果、紅斑が発生し、ひどい場合には痂皮形成や浮腫形成を伴ない、これが剥離後も数日間続く場合もあるので、このような不都合をできるだけ少なくする必要がある。また、経皮吸収製剤を皮膚から剥離した後、皮膚面に粘着剤が残存しないことも要求される。
【０００３】
現在の多くのアクリル系粘着剤はそれ自身で適切な粘着物性を有しており少量の薬物をその中に溶解もしくは結晶化状態で含ませても粘着物性を損なうことは少ない。しかしこの粘着剤を用いた経皮吸収製剤は上記の特性を有してはいるが、薬物放出性を向上させるために軟化剤、可塑剤等を多量に添加した場合、凝集力が不足し糊残りが生じるという欠点があった。したがって、優れた貼付剤を得るためには、特に糊残りの問題を解決することが必要となる。
【０００４】
経皮吸収製剤においては、粘着剤層の適当な凝集力を確保し、糊残りを無くすため、粘着剤を架橋する方法が用いられてきた。例えば、粘着剤自体を架橋剤等によって微架橋する方法や、粘着剤層を形成した後に金属イオン架橋、ウレタン架橋、エポキシ架橋、メラミン架橋または過酸化物若しくは電子線照射によるラジカル反応で架橋する方法が知られている。しかしながら、上記のような架橋法を適用すると、凝集力は向上するが粘着剤の硬化により粘着性は低下し、貼付性が悪くなるという欠点があった。
【０００５】
また、前記架橋粘着剤の改良として、多量の可塑剤を含有せしめて架橋させる方法が提案されている（例えば、特許文献１および特許文献２）。しかし、この経皮吸収製剤の場合、粘着剤層の保型性を高めることができるが、皮膚への粘着力と、粘着剤の凝集力をバランスさせた製剤設計が困難である、あるいは架橋剤と薬剤が反応して薬剤安定性が悪化しがちである等の欠点を有していた。
また、適度な粘着性および凝集性の両立を指向した粘着剤および粘着製剤も知られている（特許文献３）。しかし、かかる粘着剤および粘着製剤においては、皮膚貼付性、すなわち貼付部位における剤の追従性は必ずしも十分ではない。
【０００６】
【特許文献１】特許第２７００８３５号公報
【特許文献２】特許第３０１４１８８号公報
【特許文献３】特開２００３−２１３２２２号公報
【発明の開示】
【発明が解決しようとする課題】
【０００７】
本発明は、上記に鑑み、粘着力と凝集力のバランスがとれ、皮膚貼付性に優れた組成物およびこれらの物性を有し、はがれにくい貼付剤を提供することを目的とする。
【課題を解決するための手段】
【０００８】
本発明者らは、上記課題に鑑み鋭意研究を進める中で、驚くべきことに、特定の量の（メタ）アクリル酸ヒドロキシエチルを構成成分とするアクリル系重合体、擬似架橋性化合物および可塑剤を必須の構成成分とし、さらにそれらの含量を改変することによって上記課題が解決されることを見出し、さらに研究を進めることによって本発明を完成するに至った。
すなわち、本発明は、（メタ）アクリル酸ヒドロキシエチルを３〜２５重量％構成成分とするアクリル系共重合体、可塑剤および擬似架橋性化合物を含む組成物であって、可塑剤の含有量と擬似架橋性化合物の含有量との比が、３０：１〜２５０：１である、前記組成物に関する。
また、本発明は、可塑剤の含有量が、アクリル系共重合体１００重量部に対して、３０〜２００重量部である、前記組成物に関する。
さらに、本発明は、  擬似架橋性化合物の含有量が、アクリル系共重合体１００重量部に対して０．３〜１０重量部である、前記組成物に関する。
さらに、本発明は、アクリル系共重合体が、（メタ）アクリル酸アルキルエステル、（メタ）アクリル酸ヒドロキシエチルおよびＮ−ビニル−２−ピロリドンを含む共重合体である、前記粘着剤組成物に関する。
【０００９】
また、本発明は、（メタ）アクリル酸アルキルエステルが、アルキル基の炭素数が４〜１２のアルコールとのエステルからなる１種または２種以上であり、その含有量が共重合体全体の３０〜８０重量％であり、（メタ）アクリル酸ヒドロキシエチルの含有量が共重合体全体の３〜２５重量％であり、Ｎ−ビニル−２−ピロリドンの含有量が共重合体全体の５〜２５重量％である、前記粘着剤組成物に関する。
【００１０】
また、本発明は、組成物を含む粘着剤層のずれ変形移動距離（３ｇ、２分）が、前記粘着剤層の厚み以下であり、ずれ変形移動距離（８０ｇ、５分）が、前記粘着剤層の厚みの１０倍以上である、前記組成物に関する。
さらに、本発明は、擬似架橋性化合物が、硼酸および／またはその塩、アミン系化合物、アルミン酸塩およびフェノール系化合物からの１種または２種以上である、前記組成物に関する。
【００１１】
また、本発明は、前記いずれかの粘着剤組成物を含む粘着剤層および支持体を含む、貼付剤に関する。
【００１２】
さらに、本発明は、粘着剤層に皮膚有価物を含む、前記貼付剤に関する。
【００１３】
そして、本発明は、皮膚有価物が薬物および／または化粧品原料である、前記貼付剤に関する。
【００１４】
本発明は、アクリル系共重合体（（メタ）アクリル酸ヒドロキシエチルを３〜２５重量％共重合体中に含む）、可塑剤および擬似架橋性化合物を必須成分とし、可塑剤の含有量と擬似架橋性化合物の含有量との比を、３０：１〜２５０：１とすることによって、粘着性、凝集性および皮膚刺激性の好適なバランスを達成するとともに、主として擬似架橋性化合物の作用によって、皮膚貼付性、すなわち貼付部位における追従性を達成するものである。
【発明の効果】
【００１５】
本発明の組成物は、適度な粘着力を有し、剥離時に糊残りが生じず、しかも皮膚貼付性に優れるという効果を有する。
また、本発明の組成物のうち、可塑剤の含有量が、アクリル系共重合体１００重量部に対して、３０〜２００重量部であるものにおいては、皮膚刺激性がより少なく、かつより高い凝集力を有するという効果を有する。
また、本発明の組成物のうち、  擬似架橋性化合物の含有量が、アクリル系共重合体１００重量部に対して０．３〜１０重量部であるものにおいては、擬似架橋性によるより高い凝集力が得られ、かつより好適な架橋による、粘着性の悪化を回避することができるという効果を有する。
また、本発明の組成物のうち、アクリル系共重合体が、（メタ）アクリル酸アルキルエステル、（メタ）アクリル酸ヒドロキシエチルおよびＮ−ビニル−２−ピロリドンからの１種または２種以上を含むものによれば、粘着力がとくに優れるという効果を有する。
【００１６】
また、本発明のうち、（メタ）アクリル酸アルキルエステルが、アルキル基の炭素数が４〜１２のアルコールとのエステルからなる１種または２種以上であり、その含有量が共重合体全体の３０〜８０重量％であり、（メタ）アクリル酸ヒドロキシエチルの含有量が共重合体全体の３〜２５重量％であり、Ｎ−ビニル−２−ピロリドンの含有量が共重合体全体の５〜２５重量％であるものによれば、粘着力がとくに優れ、かつ糊残りの問題がさらに良好に解決された組成物が提供される。
【００１７】
また、本発明のうち、組成物を含む粘着剤層のずれ変形移動距離（３ｇ、２分）が、前記粘着剤層の厚み以下であり、ずれ変形移動距離（８０ｇ、５分）が、前記粘着剤層の厚みの１０倍以上であるものによれば、皮膚貼付性がとくに優れた組成物が提供される。
本発明のうち、擬似架橋性化合物が、硼酸および／またはその塩、アミン系化合物、アルミン酸塩およびフェノール系化合物からの１種または２種以上であるものによれば、糊残りの問題がさらに良好に解決された組成物が提供される。
【００１８】
前記いずれかの組成物を含む粘着剤層および支持体を含む、本発明の貼付剤は、適度な粘着力を有し、糊残りが生じず、しかも皮膚貼付性に優れるという効果を有する。
【００１９】
本発明の貼付剤のうち、皮膚有価物を含むものによれば、皮膚に望ましい効果を奏することができる。
【００２０】
皮膚有価物を含む本発明の貼付剤のうち、皮膚有価物が薬物および／または化粧品原料であるものによれば、皮膚の疾患の処置および／または皮膚の美化、しわの除去、血行促進などを効果的に行うことができる。
【発明を実施するための最良の形態】
【００２１】
本発明の組成物におけるアクリル系共重合体は、（メタ）アクリル酸ヒドロキシエチルを３〜２５重量％構成成分とするものである。該（メタ）アクリル酸ヒドロキシエチルの含有量は３〜２５％であり好ましくは７〜２０％である。
より高い粘着性付与のためには、本発明の組成物におけるアクリル系共重合体は、アルキル基の炭素数が４〜１２のアルコールとのエステルからなる（メタ）アクリル酸アルキルエステルを３０〜８０重量％、好ましくは４０〜７０重量％含み、例えば（メタ）アクリル酸ブチル、（メタ）アクリル酸イソブチル、アクリル酸ヘキシル、アクリル酸オクチル、（メタ）アクリル酸２−エチルヘキシル、（メタ）アクリル酸イソオクチル、（メタ）アクリル酸ドデシル等が挙げられ、これらは単独で用いてもよいし、併用されてもよい。（メタ）アクリル酸アルキルエステルの含量を３０％以上とすることによってより高い粘着性が達成され、また８０％以下とすることによって本発明の主旨である擬似架橋による高い凝集力向上が達成される。
【００２２】
（メタ）アクリル酸ヒドロキシエチルの含有量は、前記の通り３〜２５％であり好ましくは７〜２０％である。３重量％以上とすることによって、可塑剤を加えた組成物における後述する擬似架橋性が高く、十分な凝集力が得られることによって貼付後の剥離時に糊残りが解消され、２５重量％以下とすることによって、共重合体の硬化を回避し、可塑剤を加えた組成物における十分な粘着性を得ることができる。前記Ｎ−ビニル−２−ピロリドンの共重合体中の含有量は、５重量％以上であれば、可塑剤を加えることによって擬似架橋した組成物における十分な凝集力が得られるため貼付後の剥離時に糊残りが生じず、２５重量％以下であれば共重合体は硬くならないため、可塑剤を加えた組成物における十分な粘着性が得られる。したがって、Ｎ−ビニル−２−ピロリドンの共重合体中の含有量は５〜２５重量％であり、好ましくは１０〜２０重量％である。
【００２３】
前記アクリル系共重合体は、とくに高極性単量体である（メタ）アクリル酸ヒドロキシエチル、およびＮ−ビニル−２−ピロリドンを高含量で有することによって、それ自身で凝集力の高い粘着剤となり得るものである。また、前記アクリル系共重合体には、粘着剤の凝集力をさらに高める、あるいは薬物、化粧品原料の粘着剤中への溶解度を高める目的で、極性モノマー（例えば、酢酸ビニル、アクリルアミド等）、マクロモノマー等を１．０〜４０重量％の範囲で共重合させてもよい。
【００２４】
前記アクリル系共重合体を調製するには、通常、重合開始剤の存在下で所要モノマーの溶液重合を行う。ただし、重合形態はこれに限定されない。また、重合反応条件は主としてモノマーの種類により適宜選定される。溶液重合を行う場合、例えば、所要モノマーの所定量に、酢酸エチルまたはその他の一般的な重合溶媒を加え、攪拌装置および冷却還流装置を備えた反応容器中でアゾビス系、過酸化物系等の重合開始剤の存在下、窒素雰囲気で７０〜９０℃、８〜４０時間反応させればよい。なお、前記モノマーおよび溶媒は一括投入してもよいし、適宜分割投入してもよい。重合開始剤は反応の進行状況に応じて、適宜分割投入するのが好ましい。
【００２５】
前記アゾビス系重合開始剤としては、例えば、２，２’−アゾビス−イソ−ブチロニトリル、１，１’−アゾビス（シクロヘキサン−１−カルボニトリル）、２，２’−アゾビス−（２，４−ジメチルバレロニトリル）等が挙げられ、前記過酸化物系重合開始剤としては、例えば、過酸化ラウロイル、過酸化ベンゾイル、ジ（ｔｅｒｔ−ブチル）パーオキサイド等が挙げられる。
【００２６】
本発明の組成物を製造するには前記アクリル系共重合体に、可塑剤を添加する。該可塑剤の添加量は、好ましくはアクリル系共重合体１００重量部に対し３０〜２００部である。添加量を３０部以上にすることによって皮膚刺激性がより少ない貼付剤が得られ、２００部以下にすることによって後述する擬似架橋による粘着剤系におけるより高い凝集力が得られる。
【００２７】
前記可塑剤としては、例えば、オクタン酸セチル、ラウリン酸ヘキシル、ミリスチン酸イソプロピル、パルミチン酸イソプロピル、ステアリン酸ブチル、乳酸ミリスチル等の一価アルコールの脂肪酸エステル；アジピン酸ジオクチル、セバシン酸ジエチル、セバシン酸ジオクチル、コハク酸ジオクチル等の二塩基酸エステル；ジカプリン酸プロピレングリコール、トリオクタン酸グリセリル、トリ（オクタン酸／デカン酸）グリセリル、中鎖脂肪酸トリグリセリド等の多価アルコール等の脂肪酸エステル等が挙げられ、特にミリスチン酸イソプロピル、パルミチン酸イソプロピル、セバシン酸ジエチル、中鎖脂肪酸トリグリセリド等の脂肪酸エステルが好適に用いられる。
【００２８】
本発明の組成物は、前記アクリル系共重合体に可塑剤を添加しさらに、擬似架橋性化合物を添加し組成物を擬似架橋させることを特徴とする。
前記擬似架橋性化合物の含有量は、多くすると添加による凝集力の増強効果が発現し易くなり、少なくすると粘着力が向上するので、アクリル系共重合体１００部に対し０．３〜１０部が好ましく、より好ましくは０．５〜５部である。
また、前記可塑剤の含有量と前記擬似架橋性化合物の含有量との比は、３０：１〜２５０：１であり、好ましくは３０：１〜２００：１であり、より好ましくは３０：１〜１５０：１であり、さらに好ましくは３０：１〜１２０：１である。
【００２９】
本発明における擬似架橋性化合物としては硼酸および／または硼酸塩、アミン系化合物、アルミン酸塩およびフェノール系化合物からなる群から選択される１種または２種以上である。
硼酸塩の例としては硼酸アンモニウム、硼酸トリエチル、硼酸トリブチル、硼酸イソプロピル、硼酸カリウム、硼酸カルシウム、硼酸バリウム、硼酸マグネシウム、硼酸トリアリル等が挙げられる。硼酸塩は無水物であっても水和物であってもよい。硼酸アンモニウム８水和物がとくに好ましい。硼酸もとくに好ましく用いられる。
【００３０】
アミン系化合物としては、プロピルアミンなどのモノアミン系化合物、ヘキサンジアミン、エチレンジアミン等のジアミン系化合物およびジエチレントリアミン等のトリアミン系化合物が挙げられる。ジアミン系化合物が好ましく、ヘキサンジアミンおよびエチレンジアミンがとくに好ましい。
アルミン酸塩としては、アルミン酸カリウム、アルミン酸ナトリウム、アルミン酸カルシウムおよびアルミン酸マグネシウムなどが挙げられる。アルミン酸ナトリウムがとくに好ましい。
フェノール系化合物としては、フェノールの他、ピロカテコール、レゾルシノール、ヒドロキノンのようなベンゼンジオールが挙げられる。ベンゼンジオールが好ましく、レゾルシノールがとくに好ましい。
【００３１】
擬似架橋性化合物の添加量は、好ましくはアクリル系共重合体１００部に対して０．３〜１０重量部であり、より好ましくは０．５〜５重量部である。０．５重量部以上にすることによって擬似架橋性によってより高い凝集力が得られ、また１０重量部以下にすることによってより好適な架橋が得られ、粘着性の悪化を回避することができる。
【００３２】
本発明における擬似架橋とはアクリル系共重合体中の水酸基と硼酸（塩）、アミン系化合物、アルミン酸塩およびフェノール系化合物等の擬似架橋性化合物との水素結合、静電的相互作用、ファンデルワールス力等の相互作用によって共重合体同士が擬似架橋性化合物を介してゆるく結合することによる凝集力の増大を図るものである。擬似架橋は従来知れられている化学結合、もしくはイオン結合による強固な架橋とはミクロ構造的に異なり、擬似架橋の場合組成物はゲルを生じない。本発明による架橋後の組成物は良溶媒中に溶解し不溶分（ゲル分）をほとんど生じない。これは従来型の架橋との明瞭な違いである。
【００３３】
従来型架橋粘着剤と本発明の擬似架橋粘着剤との物性的違いはクリープ挙動において明瞭に区別される。化学架橋、イオン架橋した粘着剤は比較的高応力下でも弾性を失わずゴム的に挙動する。それに反し、擬似架橋した粘着剤は低応力下では弾性的に挙動するが中程度応力下では擬似架橋が破壊し塑性的に挙動する。模式的に図１に示すのは、アクリル系共重合体１００部に可塑剤５０部を添加しポリイソシアネート等で化学架橋させた組成物（Ａ）、アクリル系共重合体１００部に可塑剤５０部を添加し硼酸によって擬似架橋させた組成物（Ｂ）、アクリル系共重合体１００部に可塑剤５０部を添加したのみの組成物（Ｃ）、を支持体の片面に塗工したテープをベークライト板の上に面積１ｃｍ２で接着し加重３．０ｇと８０ｇの加重を付加した時のずれ変形挙動を示す。擬似架橋粘着剤の挙動は、加重３．０ｇと８０ｇとによって、未架橋粘着剤、化学架橋粘着剤から明瞭に異なる。
【００３４】
上記の試験において、３ｇ加重下での２分後のずれ変形移動距離（この距離を「ずれ変形移動距離（３ｇ、２分）」という）は上記低応力下における弾性の指標であり、８０ｇ加重下での５分後のずれ変形移動距離（この距離を「ずれ変形移動距離（８０ｇ、５分）」という）は、上記中程度応力下における塑性の指標である。したがって、本発明の組成物および組成物を含む貼付剤は、低応力下における弾性および中程度応力下における塑性に富むものである。本発明の組成物および組成物を含むテープ（貼付剤）のうち、「ずれ変形移動距離（３ｇ、２分）」が粘着剤層の厚み以下であり、かつ「ずれ変形移動距離（８０ｇ、５分）」が粘着剤層の厚みの１０倍以上あるものは好ましい。
【００３５】
上記の通り、本発明の組成物の特徴の一つは、未架橋品に対しては皮膚刺激性の低減であり、また化学架橋品に対しては皮膚貼付性の向上である。また、化学架橋品は皮膚貼付時に皮膚の動きに追随できず粘着テープ（貼付剤）は剥がれることが多いのに対して、本発明の貼付剤は皮膚の変形に対して粘着着剤の塑性変形によって追随できるので皮膚貼付性ははるかに優れるものである。さらに、本発明の組成物および貼付剤は、保型性にも優れるものである。
【００３６】
本発明の貼付剤は、支持体の片面に、本発明の前記アクリル系組成物層を積層して構成するものであるが、さらに皮膚有価物を添加して経皮吸収製剤、貼付用化粧品とすることができる。
【００３７】
前記支持体は、薬物が不透過性または難透過性のものであって柔軟なものが好ましく、例えば、ポリエチレン、ポリプロピレン、エチレン−メチルアクリレート共重合体、エチレン−酢酸ビニル共重合体、ポリ塩化ビニリデン、ポリウレタン、ナイロン、ポリエチレンテレフタレート、ポリブチレンテレフタレート等の樹脂フィルム；アルミニウムシート等が挙げられ、これらの積層シートであってもよく、織布や不織布と積層されていてもよい。また、粘着剤層との接着性を高める目的で、コロナ処理、プラズマ放電処理等の表面処理を施したり、アンカー剤によりアンカーコート処理を施してもよい。
【００３８】
前記組成物に含有させる皮膚有価物としての薬物は、経皮的に生体膜を透過し得るものであれば特に限定されず、例えば、解熱鎮痛消炎剤、ステロイド系抗炎症剤、血管拡張剤、不整脈用剤、血圧降下剤、局所麻酔剤、ホルモン剤、抗ヒスタミン剤、全身麻酔剤、睡眠・鎮痛剤、抗癲癇剤、精神神経用剤、骨格筋弛緩剤、自律神経用剤、抗パーキンソン剤、利尿剤、血管収縮剤、呼吸促進剤、麻薬等が挙げられる。
【００３９】
前記解熱鎮痛消炎剤としては、例えば、イブプロフェン、ナプロキセン、フルルピプロフェン、ケトプロフェン、アンフェナックナトリウム等が挙げられ前記ステロイド系抗炎症剤としては、例えば、ヒドロコルチゾン、トリアムシノロン、デキサメタゾン、ベタメタゾン、プレドニゾロン等が挙げられる。
【００４０】
前記血管拡張剤としては、例えば、塩酸ジルチアゼム、四硝酸ペンタエリスリトール、硝酸イソソルビド等が挙げられる。前記不整脈用剤としては、例えば、塩酸プロカインアミド、ジソピラミド、塩酸メキシレチン等が挙げられる。前記血圧降下剤としては、例えば、塩酸クロニジン、塩酸ブニトロロール、カプトプリル等が挙げられる。前記局所麻酔剤としては、例えば、アミノ安息香酸エチル、塩酸テトラカイン、塩酸プロカイン、塩酸ジブカイン、塩酸オキシブプロカイン、塩酸プロピトカイン等が挙げられる。前記ホルモン剤としては、例えば、プロピルチオウラシル、チアマゾール、酢酸メテノロン、エストラジオール、エストリオール、プロゲステロン等が挙げられる。前記抗ヒスタミン剤としては、例えば、塩酸ジフェンヒドラミン、マレイン酸クロルフェニラミン、プロメタジン、塩酸シプロヘプタジン、塩酸ジフェニルピラリン等が挙げられる。
【００４１】
前記全身麻酔剤としては、例えば、チオペンタールナトリウム、ペントバルビタールナトリウム等が挙げられる。前記睡眠・鎮痛剤としては、例えば、ブロムワレリル尿素、アモバルビタール、フェノバルビタール等が挙げられる。前記抗癲癇剤としては、例えば、フェニトインナトリウム等が例示される。
【００４２】
前記精神神経用剤としては、例えば、塩酸クロルプロマジン、チオリダジン、メプロバメート、塩酸イミプラミン、クロルジアゼポキシド、ジアゼパム等が挙げられる。前記骨格筋弛緩剤としては、例えば、塩酸スキサメトニウム、塩酸エペリゾン等が挙げられる。前記自律神経用剤としては、例えば、臭化ネオスチグミン、塩化ベタネコール等が挙げられる。前記抗パーキンソン剤としては、例えば、塩酸アマンタジン等が挙げられる。前記利尿剤としては、例えば、ヒドロフルメチアジド、イソソルビド、フロセミド等が挙げられる。
【００４３】
前記血管収縮剤としては、例えば、塩酸フェニレフリン等が挙げられる。前記呼吸促進剤としては、例えば、塩酸ロベリン、ジモルホラミン、塩酸ナロキソン等が挙げられる。前記麻薬としては、例えば、塩酸モルヒネ、りん酸コデイン、塩酸コカイン、塩酸ペチジン等が挙げられる。
【００４４】
皮膚有価物としての化粧品原料の具体例を下記にリストすると、パルミチン酸アスコルビル、コウジ酸、ルシノール、トラネキサム酸、油溶性甘草エキス、ビタミンＡ誘導体等の美白成分、レチノール、レチノイン酸、酢酸レチノール、パルミチン酸レチノール等の抗しわ成分、酢酸トコフェロール、カプサイン、ノリル酸バニリルアミド等の血行促進成分、ラズベリーケトン、月見草エキス、海草エキス等のダイエット成分、イソプロピルメチルフェノール、感光素、酸化亜鉛等の抗菌成分、ビタミンＤ２、ビタミンＤ３、ビタミンＫ、等のビタミン類等が特に好適に含有される。
【００４５】
前記薬物、化粧品原料の含有量は、種類、使用目的に応じて適宜決定されるが、多くすることによって有効性が増大せしめ、少なくすることによって粘着性を増大せしめることができる。したがって、薬物、化粧品原料の含有量は、粘着剤層中０．０１〜５０重量％が好ましい。薬物が粘着剤層中で過飽和状態で存在したり、結晶が析出した状態で存在していても特に支障はない。また、薬物を吸収促進剤とともにカプセル化したり、薬物貯蔵層を設けてもよい。
【００４６】
本発明の貼付剤における粘着剤層の厚みは、特に限定されるものではないが、厚くすることによって皮膚有価物の添加量を低減することができ、粘着力も保たれ、薄くすることによって支持体付近の粘着剤中に存在する皮膚有価物の粘着剤層表面への拡散が容易になり、薬物放出率が増大する。したがって、粘着剤層の厚みは、１０〜２００μｍが好ましい。
【００４７】
本発明の経皮吸収製剤の製造には、従来公知の粘着テープ（貼付剤）の製造方法が使用でき、例えば、溶剤塗工法では、粘着剤、可塑剤、擬似架橋性化合物、皮膚有価物を所定量、酢酸エチル等の溶液に溶解または分散させ、得られた液を支持体上に塗布・乾燥する方法、剥離紙上に塗布・乾燥した後支持体上に転写する方法等が好適に使用される。
【実施例】
【００４８】
以下に実施例を掲げて、本発明をさらに詳しく説明するが、本発明はこれらに限定されるものではない。なお、以下「部」とあるのは「重量部」を意味する。
【００４９】
アクリル系共重合体の合成
実施例１
アクリル酸２−エチルヘキシル３００部、アクリル酸ヒドロキシエチル５０部、Ｎ−ビニル−２−ピロリドン５０部及び酢酸エチル３００部を攪拌装置及び還流冷却装置付きセパラブルフラスコに供給し、攪拌及び窒素置換しながら７５℃に昇温した。過酸化ベンゾイル２部を酢酸エチル２０部に溶解した溶液を５分割し、その１をセパラブルフラスコに添加し、重合を開始した。残部の４を反応開始後２時間目から１時間間隔で添加し、添加終了後、さらに２時間反応させた。なお、粘度調節のため反応開始後、２時間毎に酢酸エチルを５０部づつ４回添加した。反応終了後、冷却し、次いで酢酸エチルを追加して固形分濃度３０重量％の粘着剤溶液を得た。
【００５０】
実施例２
実施例１におけるモノマー組成がアクリル酸ブチル３００部、アクリル酸ヒドロキシエチル６０部、Ｎ−ビニル−２−ピロリドン４０部である以外はすべて同様にして固形分３０重量％の粘着剤溶液を得た。
【００５１】
実施例３
実施例１におけるモノマー組成がアクリル酸２−エチルヘキシル３００部、アクリル酸ヒドロキシエチル６０部、Ｎ−ビニル−２−ピロリドン３０部、酢酸ビニル５０部であり、開始剤が過酸化ベンゾイルの代わりにアゾビスイソブチロニトリルである以外はすべて同様にして固形分３０重量％の粘着剤溶液を得た。    
【００５２】
比較例１
実施例１におけるモノマー組成がアクリル酸２−エチルヘキシル３００部、アクリル酸ヒドロキシエチル５部、Ｎ−ビニル−２−ピロリドン８０部である以外はすべて同様にして固形分３０重量％の粘着剤溶液を得た。
【００５３】
試験用シートの作成とずれ変形移動距離の測定（１）
実施例１、２、３、比較例１によって得られた粘着剤溶液に、可塑剤、架橋性化合物加えて、液全体をディゾルバーにて均一に攪拌し、混合液を得た。得られた混合液をシリコン処理した厚さ３５μｍのＰＥＴフィルム上に乾燥後の粘着剤層の厚みが１００μｍになるように塗布し、乾燥させ、次いで厚さ３５μｍのＰＥＴフィルム上に上記粘着剤層をラミネートして皮膚用粘着シートを得た。次いで、作成したシートを幅1ｃｍに切断してテープ状とし、２５℃においてベークライト板へ１ｃｍ×１ｃｍの接着面積で荷重５００ｇのローラー往復させて密着させた後板を垂直にしてずれ変形距離（３ｇ、２分）とずれ変形距離（８０ｇ、５分）とを測定した。
【００５４】
以下の表１には、上記のようにして作成、測定した皮膚用粘着シートの組成、ずれ移動距離測定結果を実施例として示す。表２には比較例として実施例に準じて作成、測定した結果を示す。なお擬似架橋性化合物はいずれも試薬特級を用いた。  
【００５５】
【表１】
0004724368.tif 000002
【００５６】
【表２】
0004724368.tif 000003
【００５７】
表３には、化学、イオン架橋における測定値を示す。化学架橋剤としてはコロネートＨＬ(日本ポリウレタン製)、アルミニウムアセチルアセトネート（試薬特許）を用いた。
【００５８】
【表３】
0004724368.tif 000004
【００５９】
ゲル分率の測定
上記により作成した各シートを２０ｃｍ２に裁断し粘着剤層の重量（Ｗ１）を測定した。次にそのシートを酢酸エチル中に浸し３日間放置して溶剤可溶分を抽出した。その後不溶分を取り出し乾燥させた後の粘着層の重量（Ｗ２）を測定し、下記の式によってゲル分率を算出した。結果を表４に示す。
（Ｗ２×１００）／（Ｗ１×Ａ／Ｂ）
Ａ:（粘着剤＋架橋剤）重量、Ｂ(粘着剤＋可塑剤+架橋剤)重量
【００６０】
【表４】
0004724368.tif 000005
【００６１】
皮膚刺激試験及び貼付性試験
（皮膚刺激）
上記により得られた試験シートについて、以下の評価を行い、結果を表５に示した。
成人男子５人の上腕部に各試験シート（２０ｃｍ２）を貼付し、２４時間後に剥離した。剥離して１時間後の皮膚の状態を目視で観察して、下記評価基準により評価し、５人の評点の総和の平均値を指数とした。
（評価基準）
０：紅斑なし、  １：かろうじて識別できる程度のごく軽度の紅斑、  ２：明らかな紅斑３：中程度の紅斑、４：深紅色の強い紅斑
貼付性
成人男子５人の上腕部に各経皮吸収製剤を貼付し、２４時間後に剥離した。剥離直前の皮膚上のシートの貼付状態を目視で観察して、下記評価基準により評価した。
（評価基準）
○：ほぼ全員完全に貼付、△：１〜３人に部分的剥離あり、×：４〜５人に剥離あり
糊残り性
成人男子５人の上腕部に各経皮吸収製剤を貼付し、２４時間後に剥離した。剥離直後の皮膚の状態を目視で観察して、下記評価基準により評価した。
（評価基準）
○：ほぼ全員完全に糊残りなし、△：１〜３人に部分的糊残りあり、×：４〜５人に糊残りあり
【００６２】
【表５】
0004724368.tif 000006
【００６３】
経皮吸収製剤、化粧品パッチの製造と評価
実施例４、５、比較例４、５を構成成分とするアクリルアルキルエステル組成物及び皮膚有価物を表６に示す配合とした以外は上記と同様にして医薬品パッチ、化粧品パッチを作成し、評価した。結果を表６に示す。表中、Ｈはインドメタシンを、Ｋはケトプロフェンを、ＥはビタミンＥを、それぞれ表わす。
刺激性
日本白色種のウサギの剃毛した背部にテープ剤の試験片（２．５×２．５ｃｍ ）を貼付し、２４時間後、これを剥離し、剥離１時間後の皮膚の紅斑状態を目視で観察した。なお、本試験において浮腫及び痂皮の形成は認められなかった。各製剤は計4匹に貼付した。紅斑の程度は下記の０〜４の５段階の判定基準で評価した。０：紅斑なし、  １：かろうじて識別できるごく軽度の紅斑、  ２：明らかな紅斑、３：中程度の紅斑、  ４：深紅色の強い紅斑。  
各ウサギにおける評点の総和を４で割った平均値を各々のテープ製剤の皮膚刺激指数とした。
【００６４】
貼付性
上記刺激性の試験と同じ操作で、ウサギの皮膚にテープ製剤を２４時間貼付し、剥離直前の貼付性の有無を目視で観察した。評価基準は下記のとおりである。
０：製剤剥離なし１：一部に剥離を認める２：明らかに剥離を認める
平均値（評価点の総和を４で割った値）を各製剤の貼付性指数とした。
【００６５】
【表６】
0004724368.tif 000007
【００６６】
実施例１８
アクリル酸２−エチルヘキシル３００部、アクリル酸ヒドロキシエチル５０部、Ｎ−ビニル−２−ピロリドン３０部、及び酢酸エチル３００部を攪拌装置及び還流冷却装置付きセパラブルフラスコに供給し、攪拌及び窒素置換しながら７５℃に昇温した。過酸化ベンゾイル２部を酢酸エチル２０部に溶解した溶液を５分割し、その１をセパラブルフラスコに添加し、重合を開始した。残部の４を反応開始後２時間目から１時間間隔で添加し、添加終了後、さらに２時間反応させた。なお、粘度調節のため反応開始後、２時間毎に酢酸エチルを５０部ずつ４回添加した。反応終了後、冷却し、次いで酢酸エチルを追加して固形分濃度３０重量％、粘度１．２×１０4 ｃｐｓの粘着剤溶液を得た。
【００６７】
実施例１９
実施例１８におけるモノマー組成がアクリル酸２−エチルヘキシル３００部、アクリル酸ヒドロキシエチル５０部、アクリル酸２０部、Ｎ−ビニル−２−ピロリドン８０部である以外はすべて同様にして固形分３０重量％、粘度１．８×１０４ｃｐｓの粘着剤溶液を得た。
【００６８】
比較例１５
実施例１８におけるモノマー組成がアクリル酸２−エチルヘキシル３００部、アクリル酸ヒドロキシエチル１０部、アクリル酸３部、Ｎ−ビニル−２−ピロリドン８０部である以外はすべて同様にして固形分３０重量％、粘度１．５×１０４ｃｐｓの粘着剤溶液を得た。
【００６９】
試験用シートの作成とずれ変形移動距離の測定（２）
実施例１８、１９および比較例１５によって得られた粘着剤溶液に、可塑剤、架橋性化合物を加えて、液全体をディゾルバーにて均一に攪拌し、混合液を得た。得られた混合液をシリコン処理した厚さ３５μｍのＰＥＴフィルム上に乾燥後の粘着剤層の厚みが１００μｍになるように塗布し、乾燥させ、次いで厚さ３５μｍのＰＥＴフィルム上に上記粘着剤層をラミネートして皮膚用粘着シート（貼付剤）を得た。次いで、作成したシートを幅１ｃｍに切断してテープ状とし、２５℃においてベークライト板へ１ｃｍ×１ｃｍの接着面積で荷重５００ｇのローラー往復させて密着させた後板を垂直にしてずれ変形距離（３ｇ、２分）とずれ変形距離（８０ｇ、５分）とを測定した。
【００７０】
下記の表７には、上記のようにして作成、測定した皮膚用粘着シート（貼付剤）の組成、ずれ移動距離測定結果を実施例として示す。表８には比較例として実施例に準じて作製、測定した結果を示す。なお擬似架橋性化合物はいずれも試薬特級を用いた。実際の配合にあったては、オキシ酸は５％水溶液として所定量を添加した。ずれ変形移動距離が２ｍｍよりも大きい場合は≧２とした。その他の擬似架橋性化合物は５％のＴＨＦ溶液として所定量を添加した。
【００７１】
【表７】
0004724368.tif 000008
【００７２】
【表８】
0004724368.tif 000009
【産業上の利用可能性】
【００７３】
本発明の組成物およびそれを用いた貼付剤（経皮吸収製剤、化粧品用シート）は、上述のとおりの構成であるので、粘着力と凝集力のバランスがとれた良好な貼付性を示すため、剥がす際に、糊残りがなく、皮膚表面の角質層の損傷、毛むしり等の機械的刺激等による皮膚刺激を低減できる。したがって、本発明は、貼付剤製造産業およびその関連産業の発展に寄与するところ大である。
【図面の簡単な説明】
【００７４】
【図１】可塑剤添加アクリル系共重合体の化学架橋、擬似架橋、未架橋状態における、クリープ挙動の異なり模式図である（（  ）内の数字は荷重）。
【符号の説明】
【００７５】
Ａ：化学架橋
Ｂ：擬似架橋
Ｃ：未架橋
【図１】
0004724368.tif 000010